(57)【要約】【課題】基板強度を改善した寸法精度の高い積層成形体、多層基板及びその製造方法を提供する。【解決手段】第１の結晶化ガラスを含む第１の絶縁層１ｂ〜１ｆと、前記第１の結晶化ガラスとは結晶化温度が異なる第２の結晶化ガラスを含む第２の絶縁層１ａ、１ｇと、を積層してなるセラミック積層基板の表面及び内部に電極２〜４を配設してなり、前記結晶化ガラスの結晶化度がそれぞれ８０％以上であることを特徴とし、前記第１及び第２の結晶化ガラスのうち、一方の結晶化ガラスの結晶化温度が、他方の結晶化ガラスの軟化点よりも低いこと、前記第１の熱膨張係数と、第２の結晶化ガラスの熱膨張係数との差が２×１０−６／℃以下であること、さらに前記第１及び第２とは異なる結晶化ガラスを含む第３の絶縁層を含むことが好ましい。【選択図】図１
2006120779.tif 000002
【特許請求の範囲】
【請求項１】
第１の結晶化ガラスを含む第１の絶縁層と、前記第１の結晶化ガラスとは結晶化温度が異なる第２の結晶化ガラスを含む第２の絶縁層と、を積層してなるセラミック積層基板の表面及び内部に電極を配設してなり、前記結晶化ガラスの結晶化度がそれぞれ８０％以上であることを特徴とする多層基板。
【請求項２】
前記第１及び第２の結晶化ガラスのうち、一方の結晶化ガラスの結晶化温度が、他方の結晶化ガラスの軟化点よりも低いことを特徴とする請求項１記載の多層基板。
【請求項３】
前記第１の熱膨張係数と、第２の結晶化ガラスの熱膨張係数との差が２×１０−６／℃以下であることを特徴とする請求項１又は２記載の多層基板。
【請求項４】
さらに前記第１及び第２とは異なる結晶化ガラスを含む第３の絶縁層を含むことを特徴とする請求項１〜３のいずれかに記載の多層基板。
【請求項５】
前記絶縁層が、それぞれ結晶化ガラスを３０質量％以上含むことを特徴とする請求項１〜４のいずれかに記載の多層基板。
【請求項６】
前記結晶化ガラスが、ディオプサイド、ハーディストナイト、セルシアン、コージェライト、アノーサイト、ガーナイト、ウィレマイト、スピネル、ムライト、フォルステライト及びスーアナイトのうち少なくとも１種を含むことを特徴とする請求項１〜５のいずれかに記載の多層基板。
【請求項７】
結晶化度が８０％以上で、結晶化温度の異なる結晶化ガラスからなるガラス粉末を含み、焼成収縮開始温度がそれぞれ異なる２種以上のグリーンシートを作製する成形工程と、該グリーンシートの少なくとも一部の表面及び内部に導体パターンを形成し、導体付グリーンシートを作製する導体形成工程と、前記導体付グリーンシートを積層し、該導体付グリーンシートの平面方向に対する収縮率が３％以下の積層体を形成する積層工程と、該積層体を焼成する焼成工程を具備することを特徴とする多層基板の製造方法。
【請求項８】
前記２種以上の結晶化ガラスのうち、１種の結晶化ガラスの結晶化温度が、他の結晶化ガラスの軟化点よりも低いことを特徴とする請求項７記載の多層基板の製造方法。
【請求項９】
前記２種以上の結晶化ガラスのうち、１種の結晶化ガラスと他の結晶化ガラスとの熱膨張係数の差が、２×１０−６／℃以下であることを特徴とする請求項７又は８記載の多層基板の製造方法。
【請求項１０】
前記グリーンシートが、それぞれガラス粉末を３０質量％以上含むことを特徴とする請求項７〜９のいずれかに記載の多層基板の製造方法。
【請求項１１】
焼成工程後に、前記結晶化ガラスが、ディオプサイド、ハーディストナイト、セルシアン、コージェライト、アノーサイト、ガーナイト、ウィレマイト、スピネル、ムライト、フォルステライト及びスーアナイトのうち少なくとも１種の結晶を形成することを特徴とする請求項７〜１１のいずれかに記載の多層基板の製造方法。
【発明の詳細な説明】
【技術分野】
【０００１】
本発明は、積層成形体、多層基板及びその製造方法に関するものであり、特に、強度が高く、寸法精度に優れ、回路基板に適した多層基板及びその製造方法に関する。
【背景技術】
【０００２】
従来より、セラミックスを絶縁基板とする多層基板が用いられているが、近年、多層基板に対して種々の機能の付加が求められ、異種セラミックスを組み合わせた多層基板が提案されている。例えば、強度の弱いセラミック絶縁層を強度の強い絶縁層で補強したり、多層基板の中に容量値の高いキャパシタを内臓するために、低誘電率のセラミック絶縁層中に高誘電率のセラミック絶縁層などを積層した多層基板が知られている。
【０００３】
このような多層基板では、セラミックスのクラックやデラミネーション（層間剥離）を防止するために、異種のセラミック絶縁層間で焼成収縮率および熱膨張係数を一致させるように絶縁層材料の特性を選択、制御することが通常行われている。
【０００４】
しかし、近年においては、多層基板の低コスト化や、多層基板上に形成された電極の寸法精度向上のため、焼成時のＸ−Ｙ方向における多層基板の収縮率を小さくすることが要求されており、上記従来の多層基板では、この要求を達成することができなかった。
【０００５】
このような要求を満足するため、近年では、積層体の表面に、該積層体の焼成温度では焼結しない未焼成絶縁層によって拘束し、厚み方向にのみ収縮させた後、未焼成絶縁層を取り除く方法が開発されたが（例えば、特許文献１参照）、未焼成絶縁層によって収縮を抑制する特許文献１の方法では、焼成終了後に未焼成絶縁層を取り除く必要があるために、製造工程が増える、あるいは複雑になるとともに、製造コストが高くなった。
【０００６】
そこで、焼成収縮開始温度の異なる２種のセラミック成形体を積層して同時焼成することによって焼成の収縮による寸法変化を抑制することが提案された（例えば、特許文献２参照）。
【０００７】
ところが、特許文献２に記載の製造方法では、寸法変化の抑制が可能ではあるものの、焼成収縮開始温度のみを制御するため、収縮抑制の挙動にばらつきが大きく、また、収縮率自体も大きく、焼成における寸法精度がばらつくという問題があった。
【０００８】
そこで、結晶化ガラス粉末及びセラミック粉末を含む２種類の絶縁シートを、一方に含まれる結晶化ガラス粉末の結晶化温度が、他方に含まれる結晶化ガラス粉末の軟化点よりも低くなるように作製し、これらを積層した積層体を同時焼成して多層基板を作製する方法が提案されており（例えば、特許文献３参照）、これによって、寸法精度に優れ、平面方向の収縮率が０に近く、その収縮率のばらつきが小さい多層基板を作製している。
【特許文献１】特許第２５５４４１５号
【特許文献２】特開平２００１−１５８７５号公報
【特許文献３】特願２００３−４１８４８５
【発明の開示】
【発明が解決しようとする課題】
【０００９】
しかしながら、特許文献２に記載の多層基板は、２種類の絶縁シートが異なる温度で収縮するため、お互いに収縮を制限することから、寸法精度が大幅に改善されたものの、磁器の強度が低く、落下時やリフローによる実装時にクラックが発生し、最悪の場合には破壊するという問題があった。
【００１０】
従って、本発明は、基板強度を改善した寸法精度の高い多層基板及びその製造方法を提供することを目的とするものである。
【課題を解決するための手段】
【００１１】
本発明は、焼成収縮開始温度が異なる少なくとも２種のガラス粉末を用いているため、お互いに平面方向の収縮を抑制するため、高寸法精度を改善するとともに、ガラス粉末の結晶化度を高めることにより、焼成後の積層体の抗折強度を向上させることができるという新規な知見に基づくもので、焼成時の寸法精度を改善し、高強度の多層基板を実現したものである。
【００１２】
即ち、本発明の多層基板は、第１の結晶化ガラスを含む第１の絶縁層と、前記第１の結晶化ガラスとは結晶化温度が異なる第２の結晶化ガラスを含む第２の絶縁層と、を積層してなるセラミック積層基板の表面及び内部に電極を配設してなり、前記結晶化ガラスの結晶化度がそれぞれ８０％以上であることを特徴とする。
【００１３】
特に、前記第１及び第２の結晶化ガラスのうち、一方の結晶化ガラスの結晶化温度が、他方の結晶化ガラスの軟化点よりも低いことが好ましい。これにより、少なくとも１種の層が他の層より先に焼結が開始し、かつ終了するため、密着した面で互いに収縮を抑制しあうことで高寸法精度をより得やすく、反りをより低減できる。
【００１４】
前記第１の熱膨張係数と、第２の結晶化ガラスの熱膨張係数との差が２×１０−６／℃以下であることが好ましい。これにより、焼成時の層間応力の発生を抑制するため、相間剥離の発生を抑制することがより容易になる。
【００１５】
また、さらに前記第１及び第２とは異なる結晶化ガラスを含む第３の絶縁層を含むことが好ましい。これにより、さらに寸法制度を高めることができる。
【００１６】
前記絶縁層が、それぞれガラス粉末を３０質量％以上含むことが好ましい。これにより、ガラスの軟化流動により、低温焼結が容易になる。
【００１７】
前記結晶化ガラスが、ディオプサイド、ハーディストナイト、セルシアン、コージェライト、アノーサイト、ガーナイト、ウィレマイト、スピネル、ムライト、フォルステライト及びスーアナイトのうち少なくとも１種を含むことが好ましい。これにより、高強度化と誘電損失の低減が容易になる。
【００１８】
また、本発明の多層基板の製造方法は、結晶化度が８０％以上の異なる結晶化ガラスからなるガラス粉末を含み、焼成収縮開始温度がそれぞれ異なる２種以上のグリーンシートを作製する成形工程と、該グリーンシートの少なくとも一部の表面及び内部に導体ペーストを用いて導体パターンを形成し、導体付グリーンシートを作製する導体形成工程と、前記導体付グリーンシートを積層し、該導体付グリーンシートの平面方向に対する収縮率が３％以下の積層体を形成する積層工程と、該積層体を焼成する焼成工程を具備することを特徴とする。
【００１９】
このような製造方法を採用することにより、焼成時におけるグリーンシートの平面方向の収縮を抑制して焼成収縮ばらつきを低減して寸法制度を高め、且つ各グリーンシートに高結晶化度の結晶化ガラスを含ませることにより、強度を改善することができる。
【００２０】
前記２種以上の結晶化ガラスのうち、１種の結晶化ガラスの結晶化温度が、他の結晶化ガラスの軟化点よりも低いことが好ましい。これにより、少なくとも１種の層が他の層より先に焼結が開始し、かつ終了するため、密着した面で互いに収縮を抑制しあうことで高寸法精度をより得やすく、反りをより低減できる。
【００２１】
前記２種以上の結晶化ガラスのうち、１種の結晶化ガラスと他の結晶化ガラスとの熱膨張係数の差が、２×１０−６／℃以下であることが好ましい。これにより、焼成時の層間応力の発生を抑制するため、相間剥離の発生を抑制することがより容易になる。
【００２２】
前記グリーンシートが、それぞれガラス粉末を３０質量％以上含むことが好ましい。これにより、焼結性の向上が容易になる。
【００２３】
焼成工程後に、焼成工程後に、前記結晶化ガラスが、ディオプサイド、ハーディストナイト、セルシアン、コージェライト、アノーサイト、ガーナイト、ウィレマイト、スピネル、ムライト、フォルステライト及びスーアナイトのうち少なくとも１種を形成することが好ましい。これにより、高強度化が容易になる。
【発明を実施するための最良の形態】
【００２４】
本発明は、高強度で寸法制度の高い多層基板に関するものであり、第１の結晶化ガラスを含む第１の絶縁層と、前記第１の結晶化ガラスとは結晶化温度が異なる第２の結晶化ガラスを含む第２の絶縁層と、を積層してなるセラミック積層基板の表面及び内部に電極を配設したものである。
【００２５】
以下に、本発明の多層基板について、具体的に図を用いて説明する。
【００２６】
図１は、本発明の一実施様態である多層基板の構造の概略断面図である。図１によれば、多層基板１０は、セラミック絶縁層１ａ〜１ｇが積層されたセラミック絶縁基板１と、セラミック絶縁基板１の表面及び裏面に形成された表面導体層２、セラミック絶縁基板１の内部に形成された内部導体層３、内部導体層３間の電気的接続又は表面導体層２と内部導体層３の電気的接続を行うためのビアホール導体４を有する。
【００２７】
本発明によれば、多層基板１０は、結晶化温度が異なる２種類以上のガラス粉末を含み、それらの粉末の焼成収縮開始温度が異なるグリーンシートをそれぞれ複数ずつ積層した積層体を焼成してなり、例えば、図１において、後で詳述するように、多層基板１０を構成する絶縁層１ａ〜１ｇのうち、絶縁層１ａ、１ｇとなるグリーンシートの収縮終了温度を、他の絶縁層１ｂ〜１ｆとなるグリーンシートとの収縮開始温度よりも低くなるようにすれば良い。また、絶縁層１ａ、１ｇに含まれるグリーンシートの収縮開始温度を、他の絶縁層１ｂ〜１ｆに含まれるグリーンシートの収縮終了温度よりも高くなるようにしても良い。
【００２８】
絶縁層１ａ、１ｇ、及び絶縁層１ｂ〜１ｆに含まれるガラスの結晶化度については、８０％以上とすることが重要であり、積層体の抗折強度の改善が容易になる。とりわけ、より高強度化とするためには、各絶縁層に含まれる全てのガラスの結晶化度を８５％以上、更には９０％以上とすることが望ましい。
【００２９】
セラミック積層基板の抗折強度は、落下時やリフローによる実装時等に磁器に応力や衝撃が加わった際にクラックが発生することを防止するため、２５０ＭＰａ以上であることが重要であり、製造時の不良率を低減し、製品の安定供給を図るために、特に２７０ＭＰａ以上、更には３００ＭＰａ以上、より好適には３２０ＭＰａ以上であることが望ましい。
【００３０】
絶縁層１ａ、１ｇに含まれる結晶化ガラスの結晶化温度が、他の絶縁層１ｂ〜１ｆに含まれる結晶化ガラスの結晶化ガラスの軟化点よりも低いことが好ましい。このような構成を採用すれば、焼成時の収縮率を３％以下にすることが容易となり、寸法制度を高めることを容易に達成することができる。
【００３１】
即ち、絶縁層１ａ、１ｇとなるグリーンシートの収縮終了温度が、他の絶縁層１ｂ〜１ｆとなるグリーンシートの収縮開始温度よりも低くなり、絶縁層１ａ、１ｇは絶縁層１ｂ〜１ｆよりも低温で収縮が開始する。その際に、２種以上の結晶化ガラスのうち、１種の結晶化温度が、他の１種の結晶化ガラスの軟化点よりも低いため、絶縁層１ｂ〜１ｆが収縮開始するときには、絶縁層１ａ、１ｇの焼成収縮はほとんど終了しており（最終焼成体積収縮量の９７％以上）、お互いのＸ−Ｙ方向（グリーンシートの平面方向）の収縮を抑制し合うことが可能となり、焼成の再現性も向上できる。とりわけ、Ｘ−Ｙ方向の収縮をより効果的に抑制し、且つ再現性をより向上するために、一方のガラスの軟化点と他方のガラスの結晶化温度の差が、５℃以上、特に１０℃以上、更には１５℃以上であることが望ましい。
【００３２】
セラミック積層基板に含まれる２種の結晶化ガラスの熱膨張係数の差は、２×１０−６／℃以下であることが好ましい。例えば、図１において、絶縁層１ａ、１ｇに含まれる結晶化ガラスの熱膨張係数と、絶縁層１ｂ〜１ｆに含まれる結晶化ガラスの熱膨張係数の差を２×１０−６／℃以下、特に１×１０−６／℃以下にすることが望ましい。これにより、最高焼成温度からの冷却時において、熱収縮の差が生じて絶縁層と異種材料絶縁層の界面にクラックやデラミネーションの発生をより効果的に抑制することができる。
【００３３】
本発明によれば、絶縁層１ａ、１ｇ及び絶縁層１ｂ〜１ｆの２種の絶縁層が、いずれも結晶化ガラスを３０質量％以上、特に３５質量％以上、更には４０質量％以上含むことが焼結性を高める点において好ましい。
【００３４】
セラミック積層基板を構成する各絶縁層１ａ〜１ｇの主成分であるセラミックスとして、Ａｌ２Ｏ３，ＳｉＯ２，ＭｇＴｉＯ３，ＣａＺｒＯ３，ＣａＴｉＯ３，Ｍｇ２ＳｉＯ４，ＢａＴｉ４Ｏ９，ＺｒＴｉＯ４，ＳｒＴｉＯ３，ＢａＴｉＯ３，ＴｉＯ２，ＡｌＮ，ＳｉＮなどを例示できる。
【００３５】
また、各絶縁層１ａ〜１ｇに含まれる結晶化ガラスが、ディオプサイド、ハーディストナイト、セルシアン、コージェライト、アノーサイト、ガーナイト、ウィレマイト、スピネル、ムライト、フォルステライト及びスーアナイトから選ばれる１種以上であることが、多層基板の曲げ強度をより高め、誘電損失をより小さくする点で望ましい。
【００３６】
結晶化ガラスを採用し、上記のセラミック結晶を析出させることにより、１０００℃以下の温度で焼成可能とすることが容易となり、その結果、導体層としてＣｕ，Ａｇ，Ａｌなどの低抵抗導体を用いることができ、また、低誘電率化が容易となり、高速伝送化に適す。
【００３７】
なお、以上のように２種の絶縁層の組み合わせについて説明したが、絶縁層は３種でも、更には４種以上であっても良く、絶縁層の種々組成を制御することによって、焼成収縮挙動を容易に制御、変更することができる。
【００３８】
次に、本発明の多層基板の製造方法は、成形工程、導体形成工程、積層工程、及び焼成工程を具備するものであり、これらの工程について、それぞれ、図１の多層基板を例として取り上げ、以下に説明する。
【００３９】
まず、成形工程として、結晶化度が８０％以上の結晶化ガラスからなる第１のガラス粉末に対して、焼成途中で容易に揮発する揮発性有機バインダと、有機溶剤と、必要に応じて可塑剤と、を混合し、スラリーを作製する。これらのスラリーを用いて、リップコーター法やドクターブレード法などによってテープ成形を行い、所定寸法に切断しグリーンシートＡを作製する。次に、結晶化度が８０％以上の結晶化ガラスからなる第２のガラス粉末に対して、焼成途中で容易に揮発する揮発性有機バインダと、有機溶剤と、必要に応じて可塑剤と、を混合し、グリーンシートＡと同様にしてグリーンシートＢを作製する。この場合、グリーンシートＡとグリーンシートＢの焼成収縮開始温度が異なるように、ガラス粉末を選定する。
【００４０】
なお、グリーンシートＢを用いる代わりに、第２のガラス粉末を含むペーストを作製し、グリーンシートＡの表面に塗布することも可能である。
【００４１】
次に、導体形成工程として、成形工程で得られた複数のグリーンシートＡ、Ｂのうち、所望のグリーンシートの表面に対して、導体ペーストを用いたスクリーン印刷法などによって、表面導体層や内部導体層となる導体パターンを被着形成する。また、所望のグリーンシートに対して、パンチングやレーザー穿孔等によって貫通孔を形成し、グリーンシートの貫通孔の内部に導体ペーストを充填する。このようにして、グリーンシートの表面や内部に導体パターンを形成した導体付グリーンシートを複数作製する。
【００４２】
次に、積層工程として、導体形成工程で得られた各導体付グリーンシートと、所望により導体パターンの形成されていないグリーンシートＡ、Ｂ等を積層する。その際に、導体パターンが所定の設計した回路となるように組み合わせることは言うまでもない。
【００４３】
本発明に寄れば、積層体において、グリーンシートの平面方向に対する収縮率を３％以下になるように設計するのが良い。
【００４４】
次に、焼成工程として、積層工程で得られた積層体を焼成する。焼成に際しては、低温側で収縮が開始するグリーンシートの収縮開始温度とそのグリーンシートに含まれるガラスの結晶化温度の中間の温度で一旦保持する多段焼成でも可能であるが、通常の単一キープ温度においても昇温速度を調整する等の手法によって、同時焼成を行うことが可能であり、このような焼成において、Ｘ−Ｙ方向（グリーンシートの平面方向）への焼成収縮が抑制され、Ｚ方向（グリーンシートの厚み方向）に焼成収縮した寸法精度の高い基板を作製することができる。
【００４５】
なお、焼成収縮開始温度が異なる２種のグリーンシートに含まれる主成分であるセラミックス及び副成分の結晶化ガラスは、例えば、焼結収縮挙動の相違のみならず、目的に応じて、比誘電率、曲げ強度、誘電損失、熱伝導率、嵩密度、温度係数などの他の特性が異なっていてもよいし、一層内で部分的に異なる材料の絶縁層が存在しても、本発明の手法を用いれば、反りやデラミネーションを抑制できるため、差し支えない。
【００４６】
図１の焼成収縮挙動が異なる２種のグリーンシートＡ、Ｂの積層形態としては、ＡＢＢＢＢＢＡにて積層したが、その他に、例えばＡＢＡＢＡＢＡ、ＡＡＡＢＡＡＡ、ＡＡＢＢＢＡＡ、ＡＡＢＡＢＡＡ、ＡＡＢＢＡＡＡ、ＡＢＡＡＡＡＡ、ＡＢＡＡＡＢＡ、ＡＢＢＡＢＢＡ、ＡＡＢＡＡＡＡ、ＡＢＢＡＡＡＡ、ＡＢＢＢＡＡＡ、ＡＢＢＢＢＡＡ等の構成でもよく、積層数を変えても、ＡとＢとを反対に入れ替えてもよい。
【００４７】
さらに、焼成収縮挙動が異なる２種のグリーンシートＡ、Ｂ、Ｃを用いた場合の積層形態としては、ＡＢＣＣＣＢＡ、ＡＢＢＣＢＢＡ、ＡＢＢＣＣＢＢＡ、ＡＢＣＢＡＢＣＢＡ、ＡＡＡＢＣＢＡＡＡ等の任意の組み合わせ及び任意の積層数に設定できる。もちろん、対称性を具備するのが好ましいのは言うまでもない。
【００４８】
なお、グリーンシートの種類は、焼成収縮挙動がそれぞれ異なる４種以上のグリーンシートで構成されていても良い。特に、１種のグリーンシートの焼成終了温度が、他のグリーンシートの少なくとも１種のグリーンシートの焼成開始温度よりも低くなるように設定する、即ち、１種のグリーンシートに含まれる結晶化ガラスの結晶化温度が、他のグリーンシートの少なくとも１種のグリーンシートに含まれる軟化点よりも低くなるように設定するのが好ましい。
【実施例】
【００４９】
表１の多層基板を作製した。まず、焼成収縮開始温度が異なるガラスセラミック絶縁層Ａ，Ｂを形成する各組成物に対して、それぞれ有機バインダとしてエチルセルロースと有機溶剤として２−２−４−トリメチル・ペンタジオールモノイソブチレートを添加してなる２種類のスラリーを調整し、これをドクターブレード法によりそれぞれ成形してグリーンシートＡ、Ｂを作製した。
【００５０】
そして、グリーンシートＡ、Ｂの所定の位置にパンチング等により貫通孔を形成し、この貫通孔にＡｇ粉末を含む導電性ペーストを充填するとともに、またこの導電性ペーストをグリーンシートＡ、Ｂの表面の所定の位置にスクリーン印刷し、乾燥して導体付グリーンシートを作製した。
【００５１】
導電性ペーストが充填され、所定形状の導体層が形成されたグリーンシートＡ、Ｂを積層し、図１の構造となる積層成形体を作成した。
【００５２】
この後、大気中４００℃で脱バインダ処理し、さらに９１０℃で焼成し、図１に示す多層基板を得た。なお、焼成前の各絶縁層１ａ〜１ｇの厚みは０．２ｍｍであり、焼成後の多層基板の大きさは、縦１０ｍｍ、横１０ｍｍ、厚み０．８ｍｍであった。
【００５３】
なお、グリーンシート積層体と焼成後の多層基板に対して、所定のポイント間の長さを測定することにより、Ｘ−Ｙ方向の多層基板の収縮率を測定した。なお、各試料について１０個の試料を作製しそれぞれの収縮率を測定し、１０個の試料の収縮率の最大収縮率と最小収縮率の差を収縮ばらつきとして評価した。また、基板を研磨して光学顕微鏡で観察することにより、基板におけるクラック、デラミネーションの有無を評価し、欠陥として表２に示した。
【００５４】
各絶縁層のガラスの結晶化度については、各絶縁層単体を表２に示す同時焼成した場合と同じ条件で焼成した試料のＸＲＤ回折パターンからリートベルト解析法により決定した。尚、ＸＲＤ回折の測定時には、誤差を小さくするために、酸化亜鉛を標準試料として混合した。
【００５５】
基板の抗折強度評価用の試料として、第１絶縁層となるグリーンシート（焼成前厚み０．２ｍｍ）で第２絶縁層となるグリーンシート（焼成前厚み０．２ｍｍ）５層を挟んだ構造で表２に示す焼成温度で１時間同時焼成して、５ｍｍ×４０ｍｍ×０．８ｍｍの試験片を得た。この試験片について、室温において、クロスヘッド速度０．５ｍｍ／ｍｉｎ、下部支点間距離３０ｍｍの条件で３点曲げ強度の測定を行った。
【００５６】
また、セラミックスＡを形成する組成物とセラミックスＢを形成する組成物についてワックスを添加して、１００ＭＰａでプレスすることにより圧粉体を形成し、この圧粉体に対して空気中でＴＭＡ（熱機械分析）による室温〜１０００℃の温度範囲により各セラミックスの収縮開始温度Ｓ、収縮終了温度Ｅ、室温〜９００℃における熱膨張係数を評価した。
【００５７】
ガラスの軟化点と結晶化温度は、ＤＴＡ（示唆熱分析）により、１０℃／分で昇温して得られる曲線より評価した。結果を表１、２に示した。
【表１】
2006120779.tif 000003
【００５８】
【表２】
2006120779.tif 000004
【００５９】
本発明の試料Ｎｏ．１〜８は収縮率が０〜３．０％と小さく、曲げ強度が２５０ＭＰａ以上と大きく、焼成におけるクラックやデラミネーションが発生しない基板であった。
【００６０】
一方、結晶化度が８０％に満たない第１絶縁層で構成された試料Ｎｏ．９及び１０は、収縮率が８．５％以上と高く、強度が２３０ＭＰａ以下と低く、特に、試料Ｎｏ．９は第１絶縁層の結晶化温度に対して、第２絶縁層の軟化点が大幅に低く、熱膨張係数差が大きいため、その結果、欠陥が観察された。
【図面の簡単な説明】
【００６１】
【図１】本発明のセラミック積層基板の一例を示す概略断面図を示す。
【符号の説明】
【００６２】
１・・・セラミック積層基板
２・・・表面導体層
３・・・内部導体層
４・・・ビアホール導体
１０・・・多層基板
【図１】
2006120779.tif 000005